(57)【要約】  【課題】分散性に優れたセメント組成物用添加剤を提供することである。【解決手段】  式（１）で表されるビニルモノマーを必須構成単量体としてなるビニルポリマーを含有してなることを特徴とするセメント組成物用添加剤を用いる。【化１】2006124210.tif 000008ＡＯは炭素数２〜４のオキシアルキレン基、ｘ、ｙ及びｚは０〜２００の整数、Ｒ1、Ｒ2及びＲ3は炭素数１〜３０の炭化水素基、Ｏは酸素原子、Ｃは炭素原子、Ｈは水素原子を表し、Ｒ1、Ｒ2又はＲ3のいずれか一つはアクリロイルまたはメタクリロイルである。ビニルポリマーがさらに（メタ）アクリル酸（塩）を必須構成単量体として含むことが好ましい。また、オキシアルキレン基（ＡＯ)がオキシエチレン基であることが好ましい。【選択図】  なし【特許請求の範囲】
【請求項１】
式（１）で表されるビニルモノマーを必須構成単量体としてなるビニルポリマーを含有してなることを特徴とするセメント組成物用添加剤。
【化１】
2006124210.tif 000006
ＡＯは炭素数２〜４のオキシアルキレン基、ｘ、ｙ及びｚは０〜２００の整数、Ｒ1、Ｒ2及びＲ3は炭素数１〜３０の炭化水素基、Ｏは酸素原子、Ｃは炭素原子、Ｈは水素原子を表し、Ｒ1、Ｒ2又はＲ3のいずれか一つはアクリロイル又はメタクリロイルである。
【請求項２】
ビニルポリマーがさらに（メタ）アクリル酸（塩）を必須構成単量体としてなる請求項１に記載のセメント組成物用添加剤。
【請求項３】
オキシアルキレン基（ＡＯ)がオキシエチレン基である請求項１又は２に記載のセメント組成物用添加剤。
【請求項４】
式（１）で表されることを特徴とするビニルモノマー。
【化２】
2006124210.tif 000007
ＡＯは炭素数２〜４のオキシアルキレン基、ｘ、ｙ及びｚは０〜２００の整数、Ｒ1、Ｒ2及びＲ3は炭素数１〜３０の炭化水素基、Ｏは酸素原子、Ｃは炭素原子、Ｈは水素原子を表し、Ｒ1、Ｒ2又はＲ3のいずれか一つはアクリロイル又はメタクリロイルである。
【発明の詳細な説明】
【技術分野】
【０００１】
本発明はセメント組成物用添加剤に関する。
【背景技術】
【０００２】
ポリオキシアルキレン鎖をもつビニルモノマーを構成単量体とした共重合体を含むセメント組成物用添加剤が知られている（特許文献１等）。
【特許文献１】特公昭５９−１８３３８号公報
【発明の開示】
【発明が解決しようとする課題】
【０００３】
しかし、従来のセメント組成物用添加剤は、分散性が不十分であり、コンクリート工事等における作業性や、強度、耐久性などの物性が不足する場合がある。そこで、本発明の目的は、分散性に優れたセメント組成物用添加剤を提供することである。
【課題を解決するための手段】
【０００４】
本発明のセメント組成物用添加剤は、式（１）で表されるビニルモノマーを必須構成単量体としてなるビニルポリマーを含有してなる点を要旨とする。
【化１】
2006124210.tif 000002
ＡＯは炭素数２〜４のオキシアルキレン基、ｘ、ｙ及びｚは０〜２００の整数、Ｒ1、Ｒ2及びＲ3は炭素数１〜３０の炭化水素基、Ｏは酸素原子、Ｃは炭素原子、Ｈは水素原子を表し、Ｒ1、Ｒ2又はＲ3のいずれか一つはアクリロイルまたはメタクリロイルである。
また、本発明のビニルモノマーは、式（１）で表される点を要旨とする。
【発明の効果】
【０００５】
本発明のセメント組成物用添加剤は、分散性に著しく優れる。その結果、本発明のセメント組成物用添加剤は、セメント組成物に添加すると、優れた作業性と物性（強度や耐久性物性など）を得ることが出来る。
【発明を実施するための最良の形態】
【０００６】
一般式（１）において、炭素数２〜４のオキシアルキレン基（ＡＯ）としては、オキシエチレン、オキシプロピレン及びオキシブチレンが挙げられる。
これらのうち、製造しやすさの観点等から、オキシエチレン及びオキシプロピレンが好ましく、さらに好ましくはオキシエチレンである。
オキシアルキレン基は、１種類でも２種類以上の混合でもよい。２種類以上の混合のとき、結合様式はブロック、ランダム及びこれらの組合せのいずれでもよい。
【０００７】
ｘ、ｙ及びｚは、それぞれ同一であっても異なっていてもよく、１〜１００の整数が好ましく、さらに好ましくは３〜５０の整数、特に好ましくは５〜２０の整数である。
【０００８】
炭素数１〜３０の炭化水素基（Ｒ1、Ｒ2、Ｒ3）としては、アクリロイル、メタクリロイル、アルキル、アルケニル、アリール、アルキルアリール及びアリールアルキル等が含まれる。
アルキルとしては、メチル、エチル、イソプロピル、ｎ−ブチル、ｎ−ヘキシル、ｎ−オクチル、ウンデシル、イソオクタデシル、イコシル、トリアコンチル及びシクロヘキシル等が挙げられる。
アルケニルとしては、ビニル、アリル、イソプロペニル、ブテニル、ヘプテニル、デセニル、ドデセニル、イコセニル、ペンタコセニル及びトリアコンテニル等が挙げられる。
アリールとしては、フェニル、α−ナフチル、β−ナフチル、アントリル、フェナントリル、ピレニル及びピラントリル等が挙げられる。
アルキルアリールとしては、メチルフェニル、ジメチルフェニル、クメニル、メシチル、エチルフェニル、プロピルフェニル、ブチルフェニル、ペンチルフェニル、ヘキシルフェニル、ヘプチルフェニル、オクチルフェニル、ノニルフェニル、デシルフェニル、ウンデシルフェニル、ドデシルフェニル、ノナデシル及びテトラコシルフェニル等が挙げられる。
アリールアルキルとしては、ベンジル、ベンズヒドリル、フェニルエチル、ナフチルプロピル、トリフェニルメチル及びピレニルイコシル等が挙げられる。
アクリロイル及びメタクリロイル以外の炭素数１〜３０の炭化水素基のうち、アルキル及びアルケニルが好ましく、さらに好ましくはアルキル、特に好ましくはメチル、エチル、イソプロピル、ｎ−ブチル及びｎ−ヘキシルである。
【０００９】
次に、本発明のセメント組成物用添加剤の製造方法について説明する。
式（１）で表されるビニルモノマーは、公知の製造方法等を組み合わせて得ることができる。
たとえば、式（２）で表されるエポキシドと式（３）で表されるアルコールとの反応によりモノオールを製造し、このモノオールと炭素数２〜４のアルキレンオキシドとを反応させて、モノオールアルキレンオキシド付加体を製造した後、このモノオールアルキレンオキシド付加体とアクリル酸、メタクリル酸、アクリル酸エステル又はメタクリル酸エステルとを反応させて式（１）で表されるビニルモノマーを得ることができる。
【００１０】
アクリル酸エステル、メタクリル酸エステルとしては、炭素数１〜４のアルキルエステル等が含まれ、メチルエステル、エチルエステル、プロピルエステル及びｔ−ブチルエステル等が挙げられる。
なお、モノオールとアルキレンオキシドとを反応させる代わりに、モノオールをハロゲン化物に変換し、これとポリオキシアルキレンジオールとを反応させてもよい。モノオールからハロゲン化物への変換は、例えば、モノオールをハロゲン化水素（ヨウ化水素及び臭化水素等）、ハロゲン化チオニル（塩化チオニル等）又はハロゲン化リン（三塩化リン及び三臭化リン等）等と反応させることで行うことができる。
【００１１】
【化２】
2006124210.tif 000003
ＡＯは炭素数２〜４のオキシアルキレン基、ｘ及びｓは０〜２００の整数、Ｒ4、Ｒ5は、炭素数１〜３０の炭化水素基（アクロイル及びメタクリロイルを含まない）、Ｏは酸素原子、Ｃは炭素原子、Ｈは水素原子を表す。
なお、Ｒ4は式（１）のＲ1又はＲ3（アクリロイル及びメタクリロイルを含まない）に対応し、Ｒ5は式（１）のＲ1，Ｒ2又はＲ3（アクリロイル及びメタクリロイルを含まない）に対応する。
【００１２】
式（２）で表されるエポキシドと式（３）で表されるアルコールとの反応には、反応触媒（Ｃ１）及び／又は反応溶媒（Ｓ１）等が使用できる。
反応触媒（Ｃ１）としては、酸触媒及び塩基触媒のいずれも使用できる。
酸触媒としては、ハロゲン化水素（塩化水素等）、カルボン酸（酢酸、シュウ酸等）、リン酸、スルホン酸（メタンスルホン酸等）、三フッ化硼素、金属化合物（三塩化アルミニウム、ジエチル亜鉛、トリエチルアルミニウム及びジブチルスズラウレート等）等が挙げられる。
塩基触媒としては、水酸化アルカリ金属（水酸化ナトリウム及び水酸化カリウム等）、アンモニア及びアミン｛メチルアミン、ジエチルアミン、トリエチルアミン、ピリジン、１，８−ジアザビシクロ［５，４，０］ウンデカ−７−エン（ＤＢＵ：サンアプロ社の登録商標）、１，４−ジアザビシクロ［２，２，２］オクタン（ＤＡＢＣＯ）｝等が挙げられる。
【００１３】
酸触媒を用いた場合、Ｒ5はＲ2に対応する傾向にあり、塩基触媒を用いた場合、Ｒ1又はＲ3となる傾向がある。
反応溶媒（Ｓ１）としては、芳香族炭化水素（トルエン及びキシレン等）、エーテル（テトラヒドロフラン及びジオキサン等）、ニトリル（アセトニトリル等）、ケトン（アセトン等）、エステル（酢酸エチル等）、脂肪族炭化水素（ヘキサン及びシクロヘキサン等）等が使用できる。
【００１４】
モノオールと炭素数２〜４のアルキレンオキシドとの反応には、反応触媒（Ｃ２）を用いることができる。
反応触媒（Ｃ２）としては、反応触媒（Ｃ１）と同じものが使用できる。
【００１５】
モノオールアルキレンオキシド付加体とアクリル酸、メタクリル酸、アクリル酸エステル又はメタクリル酸エステルとの反応には、反応触媒（Ｃ３）及び／又は反応溶媒（Ｓ２）を用いることができる。
反応触媒（Ｃ３）としては、反応触媒（Ｃ１）と同じものが使用できる。
反応溶媒（Ｓ２）としては、反応溶媒（Ｓ１）と同じものが使用できる。
【００１６】
式（２）で表されるエポキシドは、市販品をそのまま使用することができるが、公知の製造方法により製造したものを用いてもよい。
市販品としては、メチルグリシジルエーテル（エピオールＭ、日本油脂株式会社）ブチルグリシジルエーテル（エピオールＢ、日本油脂株式会社）、ポリエチレングリコールブチルグリシジルエーテル（エピオールＢＥ−２００、日本油脂株式会社）、ポリエチレングリコールラウリルグリシジルエーテル（デナコールＥＸ−１７１、ナガセセケムテックス株式会社）及びポリエチレングリコールフェニルグリシジルエーテル（デナコールＥＸ−１４５、ナガセセケムテックス株式会社）等が挙げられる。
公知の製造方法としては、例えば、アルコールのアルキレンオキシド付加体とエピクロルヒドリンとを塩基触媒下に反応させるウイリアムソン合成法等が挙げられる。      
【００１７】
式（３）で表されるアルコールは、市販品をそのまま使用することができるが、公知の製造方法｛たとえば、アルコールとアルキレンオキシドとの反応｝により製造したものを用いてもよい。
市販品としては、ポリエチレングリコールモノメチルエーテル（ユニオックスＭ−４００、ユニオックスＭ−２０００等、日本油脂株式会社）、ポリエチレングリコールモノオレイルエステル（イオネットＭＯ−６００、三洋化成工業株式会社）及びポリエチレングリコールモノステアリルエステル（イオネットＭＳ−１０００、三洋化成工業株式会社）等が挙げられる。
【００１８】
本発明のセメント組成物用添加剤は、式（１）で表されるビニルモノマーを必須構成単量体としてなるビニルポリマーを含有してなれば、このビニルモノマーの他に、他の構成単量体を含んでもよい。
他の構成単量体としては、たとえば、特許文献１に記載された単量体ロ及び単量体ハ等が挙げられる。
他の構成単量体として、（メタ）アクリル酸（塩）を含むことが好ましい。なお、（メタ）アクリル酸（塩）とは、アクリル酸、メタクリル酸、アクリル酸塩、メタクリル酸塩を意味する。
塩としては、アルカリ金属（カリウム、ナトリウム等）塩、アンモニウム塩、アミン（アルキル基の炭素数が１〜４のアルキルアミン等：たとえば、トリメチルアミン、トリエタノールアミン、モノブチルアミン）塩、第４級アンモニウム塩（アルキル基の炭素数が１〜４のテトラアルキルアンモニウム塩：たとえば、テトラメチルアンモニウム塩、トリメチルエチルアンモニウム塩）等が含まれる。
【００１９】
ビニルポリマーが他の構成単量体を共重合してなる場合、式（１）で表されるビニルモノマーの使用量（モル％）は、式（１）で表されるビニルモノマー及び他の構成単量体の合計モル数に基づいて、１０〜９５が好ましく、さらに好ましくは２０〜８５、特に好ましくは２５〜７５、最も好ましくは３０〜６５である。
また、この場合、他の構成単量体の使用量（モル％）は、式（１）で表されるビニルモノマー及び他の構成単量体の合計モル数に基づいて、５〜９０が好ましく、さらに好ましくは１５〜８０、特に好ましくは２５〜７５、最も好ましくは３５〜７０である。  なお、本発明の共重合比（モル％）の計算には、式（１）で表されるビニルモノマーの分子量として数平均分子量を使用する。
【００２０】
ビニルポリマーを得るための重合方法としては公知の重合方法等が適用でき、たとえば、溶液重合、懸濁重合、塊状重合、逆相懸濁重合又は乳化重合のいずれでもよい。
これらの重合方法のうち、溶液重合、懸濁重合、逆相懸濁重合又は乳化重合が好ましく、さらに好ましくは溶液重合、逆相懸濁重合又は乳化重合、特に好ましくは溶液重合又は乳化重合、最も好ましくは溶液重合である。
この重合には、公知の、重合開始剤、連鎖移動剤又は溶媒等が使用できる。
ビニルポリマーの重量平均分子量（Ｍｗ）は、分散性等の観点から、１０００〜１００００００が好ましく、さらに好ましくは３０００〜５０００００、特に好ましくは５０００〜１０００００である。また、分子量分布｛重量平均分子量（Ｍｗ）と数平均分子量（Ｍｎ）との比（Ｍｗ／Ｍｎ）｝は、１〜２が好ましく、さらに好ましくは１〜１．８、特に好ましくは１〜１．５である。
重量平均分子量、数平均分子量及び分子量分布は、ゲルパーミエーションクロマトグラフィー（ＧＰＣ）法（標準物質：ポリエチレングリコール）により測定される。
【００２１】
本発明のセメント組成物用添加剤には、ビニルポリマー以外に、公知の他の成分等を含んでもよい。
他の成分としては、溶媒（水、アルコール）、収縮低減剤、空気連行剤、湿潤剤、防水剤、硬化促進剤又は消泡剤等が含まれる。
本発明のセメント組成物用添加剤は、作業性等の観点から、水を含有すること、すなわち水溶液とすることが好ましい。
【００２２】
本発明のセメント組成物用添加剤は、ポルトランドセメント、アルミナセメント、各種混合セメント等の公知の水硬セメント等に適用できる。
本発明のセメント組成物用添加剤の添加量（重量％）は、セメントの重量に基づいて、０．００１〜５が好ましく、さらに好ましくは０．００５〜２、特に好ましくは０．０１〜１、最も好ましくは０．０２〜０．７である。
【実施例】
【００２３】
実施例において、部及び％は、特記しない限り、重量部及び重量％を意味する。
＜合成例１＞
メタノール３２部（１モル部）及び水酸化カリウム２部を混合し、１５０℃に調整した後、１５０℃でエチレンオキシド４４０部（１０モル部）を滴下して反応させ、次いで水酸化カリウムを吸着処理により除去して、ポリエチレングリコールモノメチルエーテルを得た。
このポリエチレングリコールモノメチルエーテル４７２部（１モル部）にエピクロルヒドリン３７０部（４モル部）とトリエチルベンジルアンモニウムクロライド１部を仕込み、６０℃でビーズ状の水酸化ナトリウム４８部（１．２モル部）を添加して反応させ、次いで生成塩を水洗・分液操作で除去後、過剰のエピクロルヒドリンを減圧留去して、ポリエチレングリコールメチルグリシジルエーテル５２８ｇを得た。
ついで、ポリエチレングリコールモノメチルエーテル４７２部にポリエチレングリコールメチルグリシジルエーテル５２８部）及び三フッ化硼素０．１部を２５℃で加え、５時間で１００℃まで昇温させた後、２５℃以下で１０％カ性ソーダ水溶液で中和して、モノオール（１）｛１，２−又は１，３−ビス（メチルポリオキシエチレンオキシ）プロパンアルコール｝を得た。
モノオール（１）１０００部及び水酸化カリウム３部を混合し１００℃に調整した後、エチレンオキシド４４０部（１０モル部）を滴下し、さらに１００℃で２時間熟成して、モノオールエチレンオキシド付加体（１）｛１，２−又は１，３−ビス（メチルポリオキシエチレンオキシ）−２−又は−３−（ヒドロキシポリエチレンオキシ）プロパン｝を得た。
ついで、モノオールエチレンオキシド付加体（１）７２０部（０．５モル部）、メタクリル酸８６部（１モル部）、メタンスルホン酸０．２部、メトキシハイドロキノン０．０３部及びトルエン８００部を混合し、１２０℃でエステル化反応させて、ビニルモノマー（１）｛１，２−又は１，３−ビス（メチルポリオキシエチレンオキシ）−２−又は−３−（メタクリロイルポリオキシエチレンオキシ）プロパン｝を得た。なお、ビニルモノマーの構造は、13Ｃ−ＮＭＲ、1Ｈ−ＮＭＲ及びＩＲにより同定した（以下同様）。
【００２４】
＜合成例２＞
メタクリル酸８６部（１モル部）をアクリル酸７２部（１モル部）に変更した以外、合成例１と同様にして、ビニルモノマー（２）｛１，２−又は１，３−ビス（メチルポリオキシエチレンオキシ）−２−又は−３−（アクリロイルポリオキシエチレンオキシ）プロパン｝を得た。
【００２５】
＜合成例３＞
メタノール３２部（１モル部）をエタノール４６部（１モル部）に変更し、さらにポリエチレングリコールメチルグリシジルエーテル５２８部をポリエチレングリコールエチルグリシジルエーテル５４２部に変更した以外、合成例１と同様にして、ビニルモノマー（３）｛１，２又は１，３−ビス（エチルポリオキシエチレンオキシ）−２−又は−３−（メタクリロイルポリオキシエチレンオキシ）プロパン｝を得た。
なお、ポリエチレングリコールエチルグリシジルエーテルは、メタノール３２部（１モル部）をエタノール４６部（１モル部）に変更した以外、合成例１と同様にして得た。
【００２６】
＜合成例４＞
メタノール３２部（１モル部）をエタノール４６部（１モル部）に変更し、さらにポリエチレングリコールメチルグリシジルエーテル５２８部をポリエチレングリコールエチルグリシジルエーテル５４２部に変更し、さらにメタクリル酸８６部（１モル部）をアクリル酸７２部（１モル部）に変更した以外、合成例１と同様にして、ビニルモノマー（４）｛１，２−又は１，３−ビス（エチルポリオキシエチレンオキシ）−２−又は−３−（アクリロイルポリオキシエチレンオキシ）プロパン｝を得た。
【００２７】
＜合成例５＞
エチレンオキシド４４０部（１０モル部）をエチレンオキシド８８０部（２０モル部）に変更した以外、合成例１と同様にして、ビニルモノマー（５）｛１，２−又は１，３−ビス（メチルポリオキシエチレンオキシ）−２−又は−３−（メタクリロイルポリオキシエチレンオキシ）プロパン｝を得た。
【００２８】
＜合成例６＞
エチレンオキシド４４０部（１０モル部）をエチレンオキシド２２０部（５モル部）に変更した以外、合成例１と同様にして、ビニルモノマー（６）｛１，２−又は１，３−ビス（メチルポリオキシエチレンオキシ）−２−又は−３−（メタクリロイルポリオキシエチレンオキシ）プロパン｝を得た。
【００２９】
＜実施例１＞
重合反応容器に、水２０００部を仕込み、攪拌しながら、反応容器内を窒素ガスで置換し、窒素雰囲気下で水の温度を８０℃まで加熱した。
次いで、合成例１で得たビニルモノマー（１）７５７部(０．５０モル部）、メタクリル酸４３部（０．５モル部）、水９０部及びメルカプトプロピオン酸５．４部からなるモノマー溶液を４時間かけて重合反応容器内に滴下した。この滴下開始と同時に過硫酸アンモニウム６．５部及び水１３０部からなる触媒水溶液を５時間かけて滴下した。触媒水溶液の滴下終了後、さらに８０℃で１時間反応させて、重合溶液を得た。
次いで、２５℃に冷却した重合溶液に５０％水酸化ナトリウム水溶液をｐＨ７になるように添加して、ビニルポリマー（Ｐ１）の水溶液からなるセメント組成物用添加剤（１）を得た。このビニルポリマー（Ｐ１）の重量平均分子量（Ｍｗ）は３５０００であり、分子量分布（Ｍｗ／Ｍｎ）は１．２であった。
【００３０】
なお、重量平均分子量（Ｍｗ）、数平均分子量（Ｍｎ）及び分子量分布（Ｍｗ／Ｍｎ）は、次の条件のＧＰＣ測定により得た。
装置：Ｗａｔｅｒｓ社製  ＧＰＣシステム［ポンプ；Ｍｏｄｅｌ５１０］
カラム：ＴＳＫｇｅｌ  Ｇ３０００ＰＷＸＬと、ＴＳＫＧｅｌ  Ｇ５００００ＰＷＸＬ７．８ｍｌＩ．Ｄラ３０ｃｍとの直列に結合したカラム
カラム温度：４０℃
展開溶媒：水／メタノール(容積比＝７０：３０)＋酢酸ナトリウム(０．５％)
流速： １．０（ｍｌ／ｍｉｎ）
検出器：ｗａｔｅｒｓ４１０
標準物質：ポリエチレングリコール
【００３１】
＜実施例２＞
合成例１で得たビニルモノマー（１）７５７部（０．５０モル部）を、合成例２で得たビニルモノマー（２）７５７部（０．５１モル部）に変更し、メタクリル酸４３部（０．５０モル部）をメタクリル酸４４部（０．５１モル部）に変更した以外実施例１と同様にして、ビニルポリマー（Ｐ２）の水溶液からなるセメント組成物用添加剤（２）を得た。このビニルポリマー（Ｐ２）の重量平均分子量（Ｍｗ）は３２０００であり、分子量分布（Ｍｗ／Ｍｎ）は１．１であった。
【００３２】
＜実施例３＞
合成例１で得たビニルモノマー（１）７５７部（０．５０モル部）を、合成例３で得たビニルモノマー（３）７５８部（０．４９モル部）に変更し、メタクリル酸４３部（０．５０モル部）をメタクリル酸４２部（０．４９モル部）に変更した以外実施例１と同様にして、ビニルポリマー（Ｐ３）の水溶液からなるセメント組成物用添加剤（３）を得た。このビニルポリマー（Ｐ３）の重量平均分子量（Ｍｗ）は３４０００であり、分子量分布（Ｍｗ／Ｍｎ）は１．３であった。
【００３３】
＜実施例４＞
合成例１で得たビニルモノマー（１）７５７部（０．５０モル部）を、合成例４で得たビニルモノマー（４）７５７部（０．５０モル部）に変更した以外実施例１と同様にして、ビニルポリマー（Ｐ４）の水溶液からなるセメント組成物用添加剤（４）を得た。このビニルポリマー（Ｐ４）の重量平均分子量（Ｍｗ）は３３０００であり、分子量分布（Ｍｗ／Ｍｎ）は１．２であった。
【００３４】
＜実施例５＞
合成例１で得たビニルモノマー（１）７５７部（０．５０モル部）を、合成例５で得たビニルモノマー（５）７７６部（０．２７モル部）に変更し、メタクリル酸４３部（０．５０モル部）をメタクリル酸２４部（０．２７モル部）に変更した以外実施例１と同様にして、ビニルポリマー（Ｐ５）の水溶液からなるセメント組成物用添加剤（５）を得た。このビニルポリマー（Ｐ５）の重量平均分子量（Ｍｗ）は２５０００であり、分子量分布（Ｍｗ／Ｍｎ）は１．５であった。
【００３５】
＜実施例６＞
合成例１で得たビニルモノマー（１）７５７部（０．５０モル部）を、合成例６で得たビニルモノマー（６）７２６部（０．８６モル部）に変更し、メタクリル酸４３部（０．５０モル部）をメタクリル酸７４部（０．８６モル部）に変更した以外実施例１と同様にして、ビニルポリマー（Ｐ６）の水溶液からなるセメント組成物用添加剤（６）を得た。このビニルポリマー（Ｐ６）の重量平均分子量（Ｍｗ）は４００００であり、分子量分布（Ｍｗ／Ｍｎ）は１．１であった。
【００３６】
＜実施例７＞
合成例１で得たビニルモノマー（１）７５７（０．５０モル部）部を合成例１で得たビニルモノマー（１）７０６部（０．４７モル部）に変更し、メタクリル酸４３部（０．５０モル部）をメタクリル酸９４部（１．１モル部）に変更した以外実施例１と同様にして、ビニルポリマー（Ｐ７）の水溶液からなるセメント組成物用添加剤（７）を得た。このビニルポリマー（Ｐ７）の重量平均分子量（Ｍｗ）は４２０００であり、分子量分布（Ｍｗ／Ｍｎ）は１．１であった。
【００３７】
＜実施例８＞
合成例１で得たビニルモノマー（１）７５７部（０．５０モル部）を合成例２で得たビニルモノマー（２）７０５部（０．４７モル部）に変更し、メタクリル酸４３部（０．５０モル部）をメタクリル酸９５部（１．１モル部）に変更した以外実施例１と同様にして、ビニルポリマー（Ｐ８）の水溶液からなるセメント組成物用添加剤（８）を得た。このビニルポリマー（Ｐ８）の重量平均分子量（Ｍｗ）は３７０００であり、分子量分布（Ｍｗ／Ｍｎ）は１．２であった。
【００３８】
＜実施例９＞
合成例１で得たビニルモノマー（１）７５７部（０．５０モル部）を合成例１で得たビニルモノマー（１）７７６部（０．５１モル部）に変更し、メタクリル酸４３部（０．５０モル部）をメタクリル酸２４部（０．２８モル部）に変更した以外実施例１と同様にして、ビニルポリマー（Ｐ９）の水溶液からなるセメント組成物用添加剤（９）を得た。このビニルポリマー（Ｐ９）の重量平均分子量（Ｍｗ）は３５０００であり、分子量分布（Ｍｗ／Ｍｎ）は１．２であった。
【００３９】
＜実施例１０＞
合成例１で得たビニルモノマー（１）７５７部（０．５０モル部）を合成例２で得たビニルモノマー（２）７７６部（０．５１モル部）に変更し、メタクリル酸４３部（０．５０モル部）をメタクリル酸２４部（０．２８モル部）に変更した以外実施例１と同様にして、ビニルポリマー（Ｐ１０）の水溶液からなるセメント組成物用添加剤（１０）を得た。このビニルポリマー（Ｐ１０）の重量平均分子量（Ｍｗ）は３２０００であり、分子量分布（Ｍｗ／Ｍｎ）は１．２であった。
【００４０】
＜比較例１＞
合成例１で得たビニルモノマー（１）７５７部（０．５０モル部）を、ポリエチレングリコール（重合度１０）モノメタクリレート６８８部（１．３モル部）に変更し、メタクリル酸４３部（０．５０モル部）をメタクリル酸１１２部（１．３モル部）に変更した以外た以外実施例１と同様にして、ビニルポリマー（ＨＰ１）の水溶液からなる比較用のセメント組成物用添加剤（Ｈ１）を得た。このビニルポリマー（ＨＰ１）の重量平均分子量（Ｍｗ）は４５０００であり、分子量分布（Ｍｗ／Ｍｎ）は１．２であった。
【００４１】
＜比較例２＞
合成例１で得たビニルモノマー（１）７５７（０．５０モル部）部を、ブチルポリオキシエチレン（重合度８）メタクリレート６８１部（１．４モル部）に変更し、メタクリル酸４３部（０．５０モル部）をメタクリル酸１１９部（１．４モル部）に変更した以外実施例１と同様にして、ビニルポリマー（ＨＰ２）の水溶液からなる比較用のセメント組成物用添加剤（Ｈ２）を得た。このビニルポリマー（ＨＰ２）の重量平均分子量（Ｍｗ）は４８０００であり、分子量分布（Ｍｗ／Ｍｎ）は１．１であった。
【００４２】
＜分散性評価＞
セメント組成物用添加剤（１）〜（１０）、（Ｈ１）又は（Ｈ２）について、以下の方法で分散性を評価し、結果を表２に示した。
（１）評価用モルタルの調製
表１に示す組成で、ＪＩＳ  Ｒ５２０１−１９９７の１０．４．３練混ぜ方法に準拠して、評価用モルタルを調製した。
【００４３】
【表１】
2006124210.tif 000004
【００４４】
（２）フロー試験
ＪＩＳ  Ｒ５２０１−１９９７「１１．フロー試験」に準拠して、フロー試験によりフロー値（ｍｍ）を得た。なお、数値が大きい程、分散性能が良好であることを意味する。
（３）分散状態
フロー試験において、フローコーンを上の方に取り去りったときのセルフレベリング性を目視観察し、次の基準により分散状態を評価した。
○：形状が崩れ始めた（レベリングした⇒分散性が良好）
×：形状が保たれたまま（レベリングせず⇒分散性が不良）
【００４５】
【表２】
2006124210.tif 000005
【００４６】
本発明のセメント組成物用添加剤は、比較用のセメント組成物用添加剤に比較して、優れたフロー値及び分散状態を維持できるため、モルタルに対して優れた分散性を発現していることがわかった。
また、本発明のセメント組成物用添加剤は、セメントに対して優れた分散性を発現するため、モルタル以外のセメント組成物、例えば、コンクリート等に対しても、優れた分散性を発現する。
【産業上の利用可能性】
【００４７】
本発明のセメント組成物用添加剤は、従来のセメント組成物用添加剤よりも優れた分散性を示す。したがって、本発明のセメント組成物用添加剤を使用したモルタルやコンクリートは作業性に優れ、強度、耐久性等の物性に優れる。このため、本発明のセメント組成物用添加剤は、モルタル、無筋コンクリート、鉄筋コンクリート、プレストレストコンクリート等に好適である。このようなモルタルやセメントは、建築用、土木用、道路用、かんがい排水用、河海用等の広い分野で制限なく適用される。